【手続補正書】
【提出日】平成25年1月10日(2013.1.10)
【手続補正１】
【補正対象書類名】明細書
【補正対象項目名】００１５
【補正方法】変更
【補正の内容】
【００１５】
図２のステップＳ２において、感光材料１２２を露光する。この露光処理では、第１感光層１２０ａに対し、透明支持体１０２に向かって光を照射して第１感光層１２０ａを第１露光パターンに沿って露光する第１露光処理と、第２感光層１２０ｂに対し、透明支持体１０２に向かって光を照射して第２感光層１２０ｂを第２露光パターンに沿って露光する第２露光処理とが行われる（両面同時露光）。図３Ｂの例では、長尺の感光材料１２２を一方向に搬送しながら、第１感光層１２０ａに第１光１２４ａ（平行光）を第１フォトマスク１２６ａを介して照射すると共に、第２感光層１２０ｂに第２光１２４ｂ（平行光）を第２フォトマスク１２６ｂを介して照射する。第１光１２４ａは、第１光源１２８ａから出射された光を途中の第１コリメータレンズ１３０ａにて平行光に変換されることにより得られ、第２光１２４ｂは、第２光源１２８ｂから出射された光を途中の第２コリメータレンズ１３０ｂにて平行光に変換されることにより得られる。図３Ｂの例では、２つの光源（第１光源１２８ａ及び第２光源１２８ｂ）を使用した場合を示しているが、１つの光源から出射した光を光学系を介して分割して、第１光１２４ａ及び第２光１２４ｂとして第１感光層１２０ａ及び第２感光層１２０ｂに照射してもよい。
【手続補正２】
【補正対象書類名】明細書
【補正対象項目名】００１７
【補正方法】変更
【補正の内容】
【００１７】
そして、本実施の形態に係る製造方法のうち、第１露光処理は、図４に示すように、第１感光層１２０ａ上に第１フォトマスク１２６ａを例えば密着配置し、該第１フォトマスク１２６ａに対向して配置された第１光源１２８ａから第１フォトマスク１２６ａに向かって第１光１２４ａを照射することで、第１感光層１２０ａを露光する。第１フォトマスク１２６ａは、透明なソーダガラスで形成されたガラス基板と、該ガラス基板上に形成されたマスクパターン（第１露光パターン１３２ａ）とで構成されている。従って、この第１露光処理によって、第１感光層１２０ａのうち、第１フォトマスク１２６ａに形成された第１露光パターン１３２ａに沿った部分が露光される。第１感光層１２０ａと第１フォトマスク１２６ａとの間に２〜１０μｍ程度の隙間を設けてもよい。
【手続補正３】
【補正対象書類名】明細書
【補正対象項目名】００３０
【補正方法】変更
【補正の内容】
【００３０】
ここで、本実施の形態に係る透明導電性フイルム１００をタッチパネル用の導電シート１０に適用した例について説明する。
この導電シート１０は、図７に示すように、１つの透明支持体１０２の一主面１０２ａ及び他主面１０２ｂに、第１銀画像１０４ａ及び第２銀画像１０４ｂが一括露光、現像にて形成されている。第１銀画像１０４ａは、透視を必要とする部分（センサ部１５０）と透視を必要としない部分（第１端子配線部１５２ａ（図８参照）及び第２端子配線部１５２ｂ（図１０参照））とを有する。
第１銀画像１０４ａ及び第２銀画像１０４ｂのセンサ部１５０は、それぞれ網目構造とされている。各網目構造の輪郭は線幅１０μｍ以下の金属細線で構成され、第１銀画像１０４ａの網目構造の部分（導電膜）及び第２銀画像１０４ｂの網目構造の部分（導電膜）の各シート抵抗は５０オーム／ｓｑ．以下である。
また、第１銀画像１０４ａのうち、網目構造（センサ部１５０）に電気的に接続した第１端子配線部１５２ａ（図８参照）の第１端子配線パターン４２ａ、及び、第２銀画像１０４ｂのうち、網目構造に電気的に接続した第２端子配線部１５２ｂ（図１０参照）の第２端子配線パターン４２ｂは、１０μｍ以上５００μｍ以下の幅、１０ｍｍ以上の長さからなる金属線（銀線）で構成され、金属線（銀線）の抵抗が１０ｍｍ当たり３００オーム以下、好ましくは１００オーム以下である。
【手続補正４】
【補正対象書類名】明細書
【補正対象項目名】００４０
【補正方法】変更
【補正の内容】
【００４０】
具体的には、第１集合パターン部３６ａは、複数の小格子１８による４つの直線部分（２つの長い直線部分と２つの短い直線部分）が組み合わされて構成されている。各直線部分は、複数の小格子１８がそれぞれ頂点を結ぶように配列されて構成されている。３つの空白部３８は、第１絶縁部２８Ａを間に挟んで隣接する２つの第１大格子１６Ａに注目したとき、第１集合パターン部３６ａにて囲まれた小格子１８の存在しない第１空白部３８ａと、一方の第１大格子１６Ａにおける他方の頂点３０ｂ付近の小格子１８が存在しない第２空白部３８ｂと、他方の第１大格子１６Ａにおける一方の頂点３０ａ付近の小格子１８が存在しない第３空白部３８ｃとで構成される。
【手続補正５】
【補正対象書類名】明細書
【補正対象項目名】００６１
【補正方法】変更
【補正の内容】
【００６１】
また、第１接続部２２Ａと第２接続部２２Ｂとが対向した部分を上面から見たとき、第２接続部２２Ｂの第５中格子２４ｅと第７中格子２４ｇとの交点が第１接続部２２Ａの第２中格子２４ｂのほぼ中心に位置し、第２接続部２２Ｂの第６中格子２４ｆと第８中格子２４ｈとの交点が第１接続部２２Ａの第３中格子２４ｃのほぼ中心に位置することとなり、これら第１中格子２４ａ〜第８中格子２４ｈの組み合わせによって、複数の小格子１８が形成された形態となる。すなわち、第１接続部２２Ａと第２接続部２２Ｂとが対向した部分に、第１接続部２２Ａと第２接続部２２Ｂの組み合わせによって、複数の小格子１８が配列された形態となり、周りの第１大格子１６Ａを構成する小格子１８や第２大格子１６Ｂを構成する小格子１８と見分けがつかなくなり、視認性が向上する。
【手続補正６】
【補正対象書類名】明細書
【補正対象項目名】００７９
【補正方法】変更
【補正の内容】
【００７９】
［カレンダー処理］
本実施の形態の製造方法では、現像処理済みの導電パターン１０８に平滑化処理を施す。これによって導電パターン１０８の導電性が顕著に増大する。さらに、第１銀画像１０４ａ及び第２銀画像１０４ｂにおける導電パターン１０８と光透過性部の面積を好適に設計することで、高い導電性と視認性とを同時に有するタッチパネル用の透明導電性フイルム１００が得られる。
平滑化処理は、例えばカレンダーロールにより行うことができる。カレンダーロールは、通常、一対のロールからなる。以下、カレンダーロールを用いた平滑化処理をカレンダー処理と記す。
カレンダー処理に用いられるロールとしては、エポキシ、ポリイミド、ポリアミド、ポリイミドアミド等のプラスチックロール又は金属ロールが用いられる。特に、両面に乳剤層を有する場合は、金属ロール同士で処理することが好ましい。片面に乳剤層を有する場合は、シワ防止の点から金属ロールとプラスチックロールの組み合わせとすることもできる。線圧力の下限値は１９６０Ｎ／ｃｍ（２００ｋｇｆ／ｃｍ）、面圧に換算すると６９９．４ｋｇｆ／ｃｍ2）以上、さらに好ましくは２９４０Ｎ／ｃｍ（３００ｋｇｆ／ｃｍ、面圧に換算すると９３５．８ｋｇｆ／ｃｍ2）以上である。線圧力の上限値は、６８８０Ｎ／ｃｍ（７００ｋｇｆ／ｃｍ）以下である。
カレンダーロールで代表される平滑化処理の適用温度は１０℃（温調なし）〜１００℃が好ましく、より好ましい温度は、金属メッシュパターンや金属配線パターンの画線密度や形状、バインダー種によって異なるが、おおよそ１０℃（温調なし）〜５０℃の範囲にある。
【手続補正７】
【補正対象書類名】明細書
【補正対象項目名】００９８
【補正方法】変更
【補正の内容】
【００９８】
［評価］
＜導電パターンの形状評価＞
両面同時露光において、第２光源１２８ｂからの第２光１２４ｂが散乱光となって一方の主面側の第１感光層１２０ａに到達すると、図５に示すように、第１感光層１２０ａと透明支持体１０２との境界部分が広い範囲にわたって露光され、潜像１３４が形成される。その結果、図６に示すように、導電パターン１０８間に第２光源１２８ｂからの第２光１２４ｂによる薄い導電層１３６が形成されることになる。この場合、導電パターン１０８の上部の線幅よりも下部の線幅が広くなる。
そこで、｛（下部の線幅−上部の線幅）／上部の線幅｝×１００を計算し、計算値が３％未満であれば「◎」、３％以上５％未満であれば「○」、５％以上であれば「×」とした。
＜網目構造の導電膜の導電性評価＞
導電パターン１０８のシート抵抗を測定した。具体的には、ダイアインスツルメンツ社製ロレスターＧＰ（型番ＭＣＰ−Ｔ６１０）４探針プローブ（ＱＰＰ）にて任意の１０箇所測定し、その平均値をシート抵抗とした。
そして、導電パターン１０８のシート抵抗が１０オーム／ｓｑ．以下であれば「◎」、１０オーム／ｓｑ．超、５０オーム／ｓｑ．以下であれば「○」、５０オーム／ｓｑ．超であれば「×」とした。
＜配線パターンの抵抗評価＞
網目構造に電気的に接続した銀線配線の抵抗は、銀線長さ１０ｍｍ当たりの抵抗を、マルチメーターを用いて測定した（横河電機社製  デジタルマルチメーター等）。銀線はいずれも１０ｍｍ当たりの抵抗で３００オーム以下であった。
＜モアレの評価＞
液晶表示装置の表示画面に透明導電性フイルム１００を貼り付け、その後、液晶表示装置を回転盤に設置し、液晶表示装置を駆動して白色を表示させる。その状態で、回転盤をバイアス角−４５°〜＋４５°の間で回転し、モアレの目視観察・評価を行った。
モアレの評価は、液晶表示装置の表示画面から観察距離１．５ｍで行い、モアレが顕在化しなかった場合を◎、モアレが問題のないレベルでほんの少し見られた場合を○、モアレが顕在化した場合を×とした。
＜ハロゲン化銀感光材料の電気抵抗（ＳＲ）の評価＞
表面電気抵抗(ＳＲ)は、ＪＩＳ−Ｋ−６９１１−１９７９の抵抗率に記載の方法に従って測定した。測定は、各感光材料を２３℃、６５％ＲＨの雰囲気で６時間調湿した後、測定した。
＜塵埃付着性の評価＞
上記試料において、フイルムを１８ｃｍ幅の長尺フイルムに加工し、２５℃６５％ＲＨの雰囲気に３日間保存した後、加工機の模擬装置である、ハンドリング機を用いて、長尺フイルムをライン速度１００ｍ／分で搬送し、搬送した後、フイルム面に付着した塵埃を目視で評価した。
◎：塵埃の付着が全く認められなかった。
○：塵埃の付着が僅かに認められた。
×：塵埃の付着が認められた。
【手続補正８】
【補正対象書類名】明細書
【補正対象項目名】００９９
【補正方法】変更
【補正の内容】
【００９９】
＜評価結果＞
実施例１〜１３共に、導電パターン１０８の形状評価、導電性の評価、モアレの評価が良好であった。塗布銀量が２０ｇ／ｍ2及び１５ｇ／ｍ2の実施例８〜１３では、導電パターン１０８の形状評価が「◎」であった。
また、乳剤の表面抵抗値（ｌｏｇＳＲ）が１１、１３及び１０の実施例４、５及び６、については、導電性の評価が「◎」であった。
また、線幅が９、１０μｍである実施例１〜１１については、モアレの評価が「〇」、線幅が８μｍ以下である実施例１２、１３についてはモアレの評価が「◎」であった。
上述の実施例１〜１３では、カレンダー処理及び蒸気接触処理を行っていないが、カレンダー処理及び蒸気接触処理を行うことで、さらに、導電性が向上することは明らかである。
【手続補正９】
【補正対象書類名】図面
【補正対象項目名】図９
【補正方法】変更
【補正の内容】
【図９】
2012004042.tif 000001